(57)【要約】【課題】高容量、かつ長寿命なリチウムイオン二次電池用負極材料を提供することを目的とする。【解決手段】  上記課題を解決するために、本発明に係るリチウムイオン二次電池用負極材料は、鱗片状シリコン粒子と、鱗片状シリコン粒子の表面に設けられた、金属を含む金属層と、を有することを特徴とする。【選択図】図６（ｂ）
2018026193.tif 000002
【特許請求の範囲】
【請求項１】
鱗片状シリコン粒子と、
前記鱗片状シリコン粒子に設けられた、金属を含む金属層と、を有することを特徴とするリチウムイオン二次電池用負極材料。
【請求項２】
請求項１に記載のリチウムイオン二次電池用負極材料であって、
前記鱗片状シリコン粒子と前記金属層の間に酸化膜を有することを特徴とするリチウムイオン二次電池用負極材料。
【請求項３】
請求項１に記載のリチウムイオン二次電池用負極材料であって、
前記鱗片状シリコン粒子と前記金属層の間にグラフェン層を有し、
前記グラフェン層は、長径が１ｎｍ以上３０ｎｍ以下のグラフェンが多層に積層したものであることを特徴とするリチウムイオン二次電池用負極材料。
【請求項４】
請求項３に記載のリチウムイオン二次電池用負極材料であって、
前記鱗片状シリコン粒子と前記グラフェン層の間に酸化膜を有することを特徴とするリチウムイオン二次電池用負極材料。
【請求項５】
請求項１乃至請求項４のいずれか一項に記載のリチウムイオン二次電池用負極材料であって、
前記金属が、Ｃｏ、Ｎｉ、Ｃｕ、Ｒｕ、Ｒｄ、Ｐｄ、Ａｇ、Ｃｄ、Ｉｎ、Ｓｎ、Ｓｂ、Ｐｔ、Ａｕ、Ｐｄ、Ｂｉのいずれか、あるいはそれらの合金であることを特徴とする、リチウムイオン二次電池用負極材料。
【請求項６】
請求項１乃至請求項５のいずれか一項に記載のリチウムイオン二次電池負極材料であって、
負極材料中のシリコンの重量比が、５〜９５ｗｔ％であることを特徴とする、リチウムイオン二次電池用負極材料。
【請求項７】
請求項１乃至請求項６のいずれか一項に記載のリチウムイオン二次電池用負極材料を含む負極を備えるリチウムイオン二次電池。
【発明の詳細な説明】
【技術分野】
【０００１】
本発明は、リチウムイオン二次電池用負極材料、およびリチウムイオン二次電池に関する。
【背景技術】
【０００２】
リチウムイオン二次電池の負極活物質として、黒鉛系の炭素材料が広く用いられている。黒鉛にリチウムイオンを充填した際の化学量論的組成は、ＬｉＣ６であり、その理論容量は３７２ｍＡｈ／ｇと算出できる。これに対してシリコンにリチウムイオンを充填した際の化学量論的組成は、Ｌｉ１５Ｓｉ４もしくはＬｉ２２Ｓｉ５であり、その理論容量は３５７７ｍＡｈ／ｇもしくは４１９７ｍＡｈ／ｇと算出できる。このようにシリコンは黒鉛に比べて、９．６倍もしくは１１．３倍のリチウムを貯蔵できる魅力的な材料である。
【０００３】
しかしながら、シリコン粒子にリチウムイオンを充填すると、体積が２．７倍ないしは３．１倍程度に膨張するため、リチウムイオンの充填と放出を繰り返す間に、シリコン粒子が力学的に破壊する。シリコン粒子が破壊することにより、破壊した微細シリコン粒子が電気的に孤立し、また、破壊面に新しい電気化学的被覆層ができることにより、不可逆容量が増加し、充放電サイクル特性が著しく低下する。
【０００４】
リチウムイオンの充填と放出に伴う機械的破壊は、シリコン粒子をナノ化することにより防ぐことができる。しかしながら、リチウムイオンの充填と放出に伴う体積変化により、シリコンナノ粒子の一部が電気的に孤立し、これが原因で寿命特性が大きく劣化するという問題があった。
【０００５】
特許文献１には、ケイ素を構成元素として有し、球状あるいは略楕円体形状である負極活物質粒子の表面の一部を金属被覆した負極材料が開示されている。
【先行技術文献】
【特許文献】
【０００６】
【特許文献１】特開２０１０−１４０８８５号公報
【発明の概要】
【発明が解決しようとする課題】
【０００７】
特許文献１に記載の負極材料は、球状あるいは略楕円形状の負極活物質粒子を用いているため、寿命特性の改善が課題となっている。
【０００８】
そこで、本発明では、高容量、かつ長寿命なリチウムイオン二次電池用負極材料を提供することを目的とする。
【課題を解決するための手段】
【０００９】
上記課題を解決するため、本発明に係るリチウムイオン二次電池用負極材料は、鱗片状シリコン粒子と、前記鱗片状シリコン粒子に設けられた、金属を含む金属層と、を有することを特徴とする。
【発明の効果】
【００１０】
本発明によれば、高容量、かつ長寿命なリチウムイオン二次電池用負極材料を提供できる。上記した以外の課題、構成および効果は以下の実施形態の説明により明らかにされる。
【図面の簡単な説明】
【００１１】
【図１（ａ）】第１実施形態に係るリチウムイオン二次電池用負極材料を模式的に表現した図である。
【図１（ｂ）】第１実施形態に係るリチウムイオン二次電池用負極材料の断面模式図である。
【図２】本発明の一実施形態に係る電気容量のシリコンの重量比依存性を計算した結果である。
【図３（ａ）】第２実施形態に係るリチウムイオン二次電池用負極材料を模式的に表現した図である。
【図３（ｂ）】第２実施形態に係るリチウムイオン二次電池用負極材料の断面模式図である。
【図４（ａ）】第３実施形態に係るリチウムイオン二次電池用負極材料を模式的に表現した図である。
【図４（ｂ）】第３実施形態に係るリチウムイオン二次電池用負極材料の断面模式図である。
【図５】本発明の一実施形態に係るリチウムイオン二次電池用負極材料を作製するための装置概略図である。
【図６（ａ）】第４実施形態に係るリチウムイオン二次電池用負極材料を模式的に表現した図である。
【図６（ｂ）】第４実施形態に係るリチウムイオン二次電池用負極材料の断面模式図である。
【図７】リチウムイオン二次電池の模式図である。
【図８】実施例１に係るリチウムイオン二次電池用負極材料の走査型電子顕微鏡写真である。
【図９】実施例１に係るリチウムイオン二次電池用負極材料の走査型電子顕微鏡写真である。
【発明を実施するための形態】
【００１２】
以下、図面等を用いて、本発明の実施形態について説明する。以下の説明は本発明の内容の具体例を示すものであり、本発明がこれらの説明に限定されるものではなく、本明細書に開示される技術的思想の範囲内において当業者による様々な変更および修正が可能である。
【００１３】
（第１実施形態）
第１実施形態に係る負極材料を図１（ａ）（ｂ）を用いて説明する。図１（ａ）は第１実施形態に係る負極材料上面図、図１（ｂ）はその断面図である。負極材料は、鱗片状シリコン粒子１０１と、鱗片状シリコン粒子に設けられた、金属層１０２と、を有する。金属層１０２は、図１（ｂ）に示されるように、鱗片状シリコン粒子表面に設けられていてもよく、他の層（又は膜）を介して、鱗片状シリコン粒子上に設けられていてもよい。また、金属層１０２は、鱗片状シリコン粒子上の少なくとも一部に設けられていればよく、全面に設けられていてもよい。
【００１４】
本発明に係る負極材料に用いる鱗片状シリコン粒子１０１の長径は１ｎｍ以上１μｍ以下、膜厚は５ｎｍ以上１００ｎｍ以下であることが好ましい。長径を１ｎｍ以上とすることにより、シリコン粒子同士の凝集を抑制し、所望の負極材料構造を作製することができる。また、長径を１μｍ以下とすることにより、リチウム吸蔵の際の機械的膨張を抑制できる。膜厚を５ｎｍ以上とすることにより、機械的強度を向上でき、電池作製時の微粉化を抑制できる。また、膜厚を１００ｎｍ以下とすることにより、リチウム吸蔵の際の機械的膨張を抑制できる。
【００１５】
鱗片状シリコン粒子の平坦部分の最も長い径（以下、最長径という。）は１００ｎｍ〜３μｍ、望ましくは１００ｎｍ〜１μｍである。最長径を１００ｎｍ以上とすることにより、鱗片形状を維持できる。また、最長径を３μｍ以下とすることにより、リチウムイオン充填時の体積膨張による破壊を抑制できる。高速充放電時の破壊抑制の観点から、最長径が１μｍ以下であることがさらに望ましい。鱗片状シリコン粒子は、幾何学的効果により、リチウムイオンの充填および放出時に破壊しにくい構造である。そのため、球状、楕円状のシリコン粒子よりも充放電サイクル特性が優れるという特長を有する。また、その上下面を金属層１０２で覆うことにより、薄膜シリコンを上下から挟みつける構造となり、より破壊しにくい構造となる。
【００１６】
金属層１０２の膜厚は、１ｎｍ以上５００ｎｍ以下であることが望ましい。金属層の膜厚を１ｎｍ以上とすることにより、機械的強度を高くすることができ、金属層の剥離を抑制することができる。また、金属層の厚さを５００ｎｍ以下とすることにより、負極材料中のシリコンの重量比を５％以上とすることができ、高容量を維持できる。金属層を鱗片状シリコン粒子上に設けることにより、鱗片状シリコン粒子の表面が、電解液に直接接触する面積を大幅に低減することができる。これにより、鱗片状シリコン粒子の表面にできる皮膜量が低減し、皮膜内に取り込まれるリチウムイオンの量を低減できるため、クーロン効率および充放電サイクル特性が向上する。また、鱗片状シリコン粒子間に金属が介在するため、鱗片状シリコン粒子間の電気抵抗が大幅に低減し、高速充放電特性が改善する。
【００１７】
金属層１０２は、シームレスな被膜ではなく、粒界を内在する被膜であり、その粒界を通じて、リチウムイオンが鱗片状シリコン粒子内に移動することが可能である。
【００１８】
金属層１０２は、Ｃｏ，Ｎｉ，Ｃｕ，Ｒｕ，Ｒｄ，Ｐｄ，Ａｇ，Ｃｄ，Ｉｎ，Ｓｎ，Ｓｂ，Ｐｔ，Ａｕ，Ｐｄ，Ｂｉのいずれか、あるいは、それらを含む合金を含む。これらのなかでも金属層１０２は、銅から構成されることが好ましい。銅は金属の中でも、電気伝導性が高く、また、一般に負極の集電体として使用されており、電池特性に対する悪影響がないと考えられるためである。金属層１０２は、無電解メッキ法により作製することにより、最も均質な被膜が得られる。
【００１９】
図２は、電気容量のシリコン重量比依存性を計算した結果である。シリコンに対しては、リチウムイオンを充填した際の化学量論的組成を、Ｌｉ１５Ｓｉ４と仮定し、その電気容量を３５７７ｍＡｈ／ｇとした場合と、Ｌｉ２２Ｓｉ５と仮定し、その電気容量を４１９７ｍＡｈ／ｇとした場合について計算した。横軸は、負極材料全体に対するシリコンの重量比、縦軸は電気容量である。金属層、グラフェン層、酸化膜に、リチウム吸蔵能はないと仮定した。現実的には、シリコン重量比５〜９５ｗｔ％の複合材料を作製することが可能である。負極材料に対するシリコンの重量比が大きいほど高容量を得ることができる。
【００２０】
（第２実施形態）
図３（ａ）は、第２実施形態に係る負極材料活物質を模式的に表現した上面図であり、図３（ｂ）はその断面図である。鱗片状シリコン粒子３０１と金属層３０３の間に酸化膜３０２を有する点が第１実施形態と異なる。以下、第１実施形態と異なる部分のみ説明する。
【００２１】
酸化膜３０２とは、例えば酸化シリコンである。酸化シリコン層は、鱗片状シリコン粒子３０１を空気中に放置することにより形成される。酸化膜の厚さは、２ｎｍ以上１０ｎｍ以下であることが望ましい。２ｎｍ以上とすることにより、鱗片状シリコン粒子の表面を均一に覆うことができる。また、１０ｎｍ以下とすることにより、電気抵抗率の上昇を抑制でき、高速充放電特性の劣化を抑制できる。シリコン粒子を空気中に放置することにより得られる自然酸化膜の厚さは、通常約２ｎｍである。これを、空気中８００℃以上の高温で熱処理することにより、より厚い酸化シリコン層を形成することが可能である。鱗片状シリコン粒子３０１上に、酸化膜３０２として酸化シリコン層を形成することにより、リチウム充填時の機械的膨張に対する破壊耐性が向上する。
【００２２】
（第３実施形態）
図４（ａ）は、第３実施形態に係る負極材料を模式的に表現した上面図であり、図４（ｂ）はその断面図である。鱗片状シリコン粒子４０１と金属層４０３との間にグラフェン層４０２が存在する点が第１実施形態と異なる。以下、第１実施形態と異なる部分のみ説明する。
【００２３】
グラフェン層４０２は、長径が１ｎｍ以上３０ｎｍ以下のグラフェンが多層に積層したものである。ナノグラフェンが多層に積層したグラフェン層は、１０００Ｓ／ｍ以上の電気伝導率を有するため、高速での充放電特性を向上できる。グラフェン層の膜厚は、成長時間等により制御可能であり、１ｎｍ以上１００ｎｍ以下であることが望ましい。１ｎｍ以上とすることにより、強度不足による剥離を抑制できる。また、１００ｎｍ以下とすることにより、電池を作製した場合の不可逆容量を低減できる。鱗片状シリコン粒子４０１上に、グラフェン層４０２を形成することにより、その上に形成する金属層４０３の密着性が向上する。
【００２４】
グラフェン層は、例えば図５に示した熱気相成長装置により作製することが可能である。サンプルボート５０１に鱗片状シリコン粒子４０１を入れて、反応炉５０２の中央付近に設置する。図５の水素ラインを用いて、水素ガスを２００ｍＬ／ｍｉｎの流速で流し、成長炉を室温から１０００℃まで、１０℃／ｍｉｎでの速度で昇温し、さらに１０００℃で１時間保持した。この熱処理工程により、鱗片状シリコン粒子の表面に形成された自然酸化膜を還元することが可能である。その後、水素ラインを閉じ、アルゴンガスを２００ｍＬ／ｍｉｎの流速で流し、１０℃／ｍｉｎの速度で降温し、８００℃まで降温した。８００℃に達したところで、プロピレンガスを１０ｍＬ／ｍｉｎの流速で導入し、同時にアルゴンガスの流速を１９０ｍＬ／ｍｉｎにして、炭素被覆層を１時間成長した。その後、プロピレンガスラインを閉じ、アルゴンガスを２００ｍＬ／ｍｉｎの流速で流し、１５ｍｉｎ保持した後、自然冷却した。これにより、鱗片状シリコン粒子４０１の表面に、グラフェン層４０２を作製することが可能である。
【００２５】
（第４実施形態）
第４実施形態を、図６を用いて説明する。図６（ａ）は、第４実施形態に係るリチウムイオン二次電池用負極材料を模式的に表現した上面図であり、図６（ｂ）はその断面図である。鱗片状シリコン粒子６０１とグラフェン層６０３の間に酸化膜６０２が存在する点が第３実施形態と異なる。鱗片状シリコン粒子の表面に酸化膜６０２、グラフェン層６０３、金属層６０４の順に被覆層を形成したものである。鱗片状シリコン粒子の表面に酸化膜を導入することにより、第３実施形態を比べて第４実施形態の負極材料はより破壊しにくい構造となっている。これはシリコン粒子が、酸化層内に閉じ込められるためである。
【００２６】
また、層順は、鱗片状シリコン粒子、酸化膜、グラフェン層、金属層の順であることが好ましい。グラフェン層は、金属層の密着性を向上させる効果があるためである。なお、酸化膜とグラフェン層の順序を逆にすることも可能である。
【００２７】
第１実施形態〜第４実施形態に係る負極材料は、例えば図７に示すリチウムイオン二次電池に用いることができる。図７において、７０１は正極、７０２はセパレータ、７０３は負極、７０４は電池缶、７０５は正極集電タブ、７０６は負極集電タブ、７０７は内蓋  、７０８は圧力開放弁、７０９はガスケット、７１０は正温度係数（ＴＰＣ；  ｐｏｓｉｔｉｖｅ  ｔｅｍｐｅｒａｔｕｒｅ  ｃｏｅｆｆｉｃｉｅｎｔ）抵抗素子、７１１は電池蓋である。電池蓋７１１は、内蓋７０７、圧力開放弁７０８、ガスケット７０９、正温度係数抵抗素子７１０からなる一体化部品である。
【実施例１】
【００２８】
第１実施形態に係る負極材料を以下のように作製した。
【００２９】
鱗片状シリコン粒子の表面に形成された酸化膜を除去するために、鱗片状シリコン粒子を５％弗酸溶液に浸漬し、１時間攪拌した。ろ過、乾燥後、無電解メッキ法により、鱗片状シリコン粒子の表面に、銅被覆を行った。銅被覆量は、２０ｗｔ％である。
【００３０】
作製した負極材料を用いて以下の方法で試作電池を作製した。
【００３１】
負極は以下の手順により作製した。負極材料の９５．０ｗｔ％に、結着剤として５．０ｗｔ％のＰＶＤＦ（ＮＭＰに溶解した溶液）を加えた。それをプラネタリ−ミキサーで混合し、真空下でスラリー中の気泡を除去して、均質な負極合剤スラリーを調製した。このスラリーを塗布機で厚さ１０μｍの圧延銅箔の両面に均一かつ均等に塗布した。塗布後、その電極をロールプレス機によって圧縮成形して、電極密度が１．３ｇ／ｃｍ３とした。これを切断機で裁断し、厚さ１１０μｍ、長さ９５０ｍｍ、幅５６ｍｍの負極を作製した。
【００３２】
正極７０１は以下の手順により作製した。正極活物質にはリチウム金属を用いた。正極活物質の８５．０ｗｔ％に、導電材として黒鉛粉末とアセチレンブラックをそれぞれ７．０ｗｔ％と２．０ｗｔ％を添加した。さらに、結着剤として６．０ｗｔ％のポリフッ化ビニリデン（以下、ＰＶＤＦと略記）（１−メチル−２−ピロリドン（以下、ＮＭＰと略記）に溶解した溶液）を加えて、プラネタリ−ミキサーで混合し、さらに真空下でスラリー中の気泡を除去して、均質な正極合剤スラリーを調製した。このスラリーを、塗布機を用いて厚さ２０μｍのアルミニウム箔の両面に均一かつ均等に塗布した。塗布後ロールプレス機により電極密度が２．５５ｇ／ｃｍ３になるように圧縮成形し、これを切断機で裁断し、厚さ１００μｍ、長さ９００ｍｍ、幅５４ｍｍの正極を作製した。
【００３３】
作製した正極と、負極の未塗布部（集電板露出面）に、それぞれ正極集電タブおよび負極集電タブを超音波溶接した。正極集電タブにはアルミニウム製リード片、負極集電タブにはニッケル製リード片を用いた。
【００３４】
その後、厚み３０μｍの多孔性ポリエチレンフィルムからなるセパレータを正極と負極に挿入し、正極、セパレータ、負極を捲回した。この捲回体を電池缶に収納し、負極集電タブを電池缶の缶底に抵抗溶接機により接続した。正極集電タブは、内蓋の底面に超音波溶接により接続した。
【００３５】
上部の電池蓋を電池缶に取り付ける前に、非水電解液を注入した。電解液の溶媒は、エチレンカーボネート（ＥＣ）とジメチルカーボネート（ＤＭＣ）とジエチルカーボネート（ＤＥＣ）とを、体積比で１：１：１となるように混合した溶媒を用いた。電解質は濃度１ｍｏｌ／Ｌ（約０．８ｍｏｌ／ｋｇ）のＬｉＰＦ６である。このような電解液を捲回体の上から滴下し、電池蓋を電池缶に、かしめて密封し、リチウムイオン二次電池を得た。
【００３６】
充放電試験は、充放電速度５００ｍＡ／ｇで、１００回充放電を繰り返した。充放電試験結果を表１に示す。
【実施例２】
【００３７】
第２実施形態に係る負極材料を以下のように作製した。
【００３８】
鱗片状シリコン粒子を空気中に放置した状態では、その表面に厚さ２ｎｍの自然酸化膜が形成されている。本実施例では、この自然酸化膜をそのまま酸化膜として用いた。自然酸化膜が形成されている鱗片状シリコン粒子に実施例１と同様の方法で金属層を形成することにより負極材料を作製した。作製した負極材料について、実施例１と同様の方法で試作電池を作製し、その充放電特性を評価した。
【実施例３】
【００３９】
第３実施形態に係る負極材料を以下のように作製した。
【００４０】
本実施例では、鱗片状シリコン粒子に形成されている自然酸化膜を還元した後、グラフェン層及び金属層を被覆した。図５に係る熱気相成長装置を用いて、酸化膜を除去し、グラフェン層、金属層を形成した。
【００４１】
まず、サンプルボートに鱗片状シリコン粒子を入れて、反応炉の中央付近に設置した。反応炉は、石英製であり、直径が５ｃｍ、長さが４０ｃｍである物を用いた。水素ラインを開け、水素ガスを２００ｍＬ／ｍｉｎの流速で流し、成長炉を室温から１０００℃まで、１０℃／ｍｉｎでの速度で昇温し、さらに１０００℃で１ｈｒ保持した。この熱処理工程により、シリコンナノ粒子の表面に形成された自然酸化膜を還元した。その後、水素ラインを閉じ、アルゴンガスを２００ｍＬ／ｍｉｎの流速で流し、１０℃／ｍｉｎの速度で降温し、８００℃まで降温した。８００℃に達したところで、プロピレンガスを１０ｍＬ／ｍｉｎの流速で導入し、同時にアルゴンガスの流速を１９０ｍＬ／ｍｉｎにして、炭素被覆層を１時間成長した。その後、プロピレンガスラインを閉じ、アルゴンガスを２００ｍＬ／ｍｉｎの流速で流し、１５ｍｉｎ保持した後、自然冷却した。これにより、鱗片状シリコン粒子の表面に、グラフェン層を形成した。
【００４２】
グラフェン層を形成したシリコン粒子に実施例１と同様の方法で金属層を形成することにより負極材料を作製した。作製した負極材料について、実施例１と同様の方法で試作電池を作製し、その充放電特性を評価した。
【実施例４】
【００４３】
第４実施形態に係る負極材料を以下のように作製した。
【００４４】
本実施例では、鱗片状シリコン粒子の表面に形成されている自然酸化膜をそのまま酸化膜として用いた。
【００４５】
図５に係る熱気相成長装置を用いて被覆層を形成した。まず、サンプルボートに酸化シリコン層の付いた鱗片状シリコン粒子を入れて、反応炉の中央付近に設置する。反応炉は、石英製であり、直径が５ｃｍ、長さが４０ｃｍである。アルゴンガスを２００ｍＬ／ｍｉｎの流速で流し、１０℃／ｍｉｎの速度で、８００℃まで昇温した。８００℃に達したところで、プロピレンガスを１０ｍＬ／ｍｉｎの流速で導入し、同時にアルゴンガスの流速を１９０ｍＬ／ｍｉｎにして、炭素被覆層を１時間成長した。その後、プロピレンガスラインを閉じ、アルゴンガスを２００ｍＬ／ｍｉｎの流速で流し、１５ｍｉｎ保持した後、自然冷却した。これにより、酸化シリコン層の付いた鱗片状シリコン粒子の表面に、ナノグラフェン層を作製した。なお、負極材料中のシリコンの重量比は５０．０％に調製した。
【００４６】
鱗片状シリコン粒子の表面に、酸化膜、グラフェン層を形成したものに、に実施例１と同様の方法で金属層を形成することにより負極材料を作製した。作製した負極材料について、実施例１と同様の方法で試作電池を作製し、その充放電特性を評価した。実施例１と同様に無電解メッキ法により金属層を形成することにより負極材料を作製した。
【００４７】
作製した負極材料の走査型電子顕微鏡写真を図８および図９に示す。図８は、鱗片状シリコン粒子の表面に酸化膜として酸化シリコン層を形成し、その後グラフェン層を５ｎｍ形成した試料の走査型電子顕微鏡写真である。また、図９は、図８係る試料のナノグラフェン層上に、金属層として銅を被覆した試料の走査型電子顕微鏡写真である。負極材料の全重量に対する銅の重量は、３５．１ｗｔ％である。図８に比較して、図９の試料が厚くなっており、隙間部分が少なくなっていることから、銅の被覆層が比較的均一に形成できていると考えられる。
【００４８】
作製した負極材料について、実施例１と同様の方法で電池を作製し、その充放電特性を評価した。
（比較例１）
鱗片状シリコン粒子の代わりに球状シリコン粒子を用いた以外は実施例１と同様の方法で負極材料を作製した。作製した負極材料について、実施例１と同様に電池を作製し、その充放電特性を評価した。
（比較例２）
鱗片状シリコン粒子の代わりに球状シリコン粒子を用いた以外は実施例２と同様の方法で負極材料を作製した。作製した負極材料について、実施例１と同様に電池を作製し、その充放電特性を評価した。
（比較例３）
鱗片状シリコン粒子の代わりに球状シリコン粒子を用いた以外は実施例３と同様の方法で負極材料を作製した。作製した負極材料について、実施例１と同様に電池を作製し、その充放電特性を評価した。
（比較例４）
鱗片状シリコン粒子の代わりに球状シリコン粒子を用いた以外は実施例４と同様の方法で負極材料を作製した。作製した負極材料について、実施例１と同様に電池を作製し、その充放電特性を評価した。
【００４９】
【表１】
2018026193.tif 000003
【００５０】
表１に示すように実施例１〜４は、それぞれ比較例１〜４に比べ１００サイクル後の容量維持率が高い。したがって、鱗片状シリコン粒子を用いることにより、寿命特性を向上できることが分かる。また、実施例１〜４は、それぞれ比較例１〜４よりも初期容量も高い。このことから、鱗片状シリコン粒子を用いることにより高容量を達成できることが分かる。
【００５１】
また、実施例１〜４を比較すると、鱗片状シリコン粒子と金属層の間に、酸化膜、グラフェン層を形成することにより、放電容量の低下を抑制することができることが分かった。
【００５２】
以上より、鱗片状シリコン粒子の表面に金属層を被覆した負極材料は、放電容量及び寿命特性が優れることが確認できた。
【符号の説明】
【００５３】
１０１…鱗片状シリコン粒子、１０２…金属層、３０１…鱗片状シリコン粒子、３０２…酸化膜、３０３…金属層、４０１…鱗片状シリコン粒子、４０２…グラフェン層、４０３…金属層、５０１…サンプルボート、５０２…反応炉、５０３…流量制御装置、５０４…コック、６０１…鱗片状シリコン粒子、６０２…酸化膜、６０３…グラフェン層、６０４…金属層、７０１…正極、７０２…セパレータ、７０３…負極、７０４…電池缶、７０５…正極集電タブ、７０６…負極集電タブ、７０７…内蓋、７０８…圧力開放弁、７０９…ガスケット、７１０…正温度係数抵抗素子、７１１…電池蓋
【図１（ａ）】
2018026193.tif 000004
【図１（ｂ）】
2018026193.tif 000005
【図２】
2018026193.tif 000006
【図３（ａ）】
2018026193.tif 000007
【図３（ｂ）】
2018026193.tif 000008
【図４（ａ）】
2018026193.tif 000009
【図４（ｂ）】
2018026193.tif 000010
【図５】
2018026193.tif 000011
【図６（ａ）】
2018026193.tif 000012
【図６（ｂ）】
2018026193.tif 000013
【図７】
2018026193.tif 000014
【図８】
2018026193.tif 000015
【図９】
2018026193.tif 000016